(57)【要約】【課題】低硬度で、セルのばらつきが少なく、導電付与剤を使用することなく抵抗値を調整することのできる非汚染性のトナー供給ロールを提供する。【解決手段】電子写真方式による画像形成装置における現像装置に用いられ、かつ、トナー担持体の表面に現像剤を供給するためのスポンジゴムからなる弾性層を有するトナー供給ロールにおいて、弾性層が、エピクロルヒドリン系共重合体に対して、アクリロニトリルブタジエンゴム、クロロプレンゴム及びＥＰＤＭからなる群から選ばれる少なくとも１種類をブレンドしたポリマーに、化学発泡剤を配合しているスポンジゴムであって、該スポンジゴムの発泡倍率が７倍以上２０倍以下、セル径分布が３００μｍ以上５００μｍ以下としている。【選択図】　図１
2004045656.tif 000002
【特許請求の範囲】
【請求項１】
電子写真方式による画像形成装置における現像装置に用いられ、かつ、トナー担持体の表面に現像剤を供給するためのスポンジゴムからなる弾性層を有するトナー供給ロールにおいて、
上記弾性層が、エピクロルヒドリン系共重合体に対して、アクリロニトリルブタジエンゴム、クロロプレンゴム及びＥＰＤＭからなる群から選ばれる少なくとも１種類をブレンドしたポリマーに、化学発泡剤を配合しているスポンジゴムであって、該スポンジゴムの発泡倍率が７倍以上２０倍以下、セル径分布が３００μｍ以上５００μｍ以下であることを特徴とするトナー供給ロール。
【請求項２】
化学発泡剤がアゾジカルボンアミド（ＡＤＣＡ）および／または４，４’−オキシビスベンゼンスルホニルヒドラジド（ＯＢＳＨ）で、さらに発泡助剤として尿素を配合している請求項１に記載のトナー供給ロール。
【請求項３】
上記エピクロルヒドリン系共重合体が、エチレンオキサイド−プロピレンオキサイド−アリルグリシジルエーテル三元共重合体である請求項１又は請求項２に記載のトナー供給ロール。
【請求項４】
ハイドロタルサイトをエピクロルヒドリン系共重合体に対し、１重量％以上５重量％以下配合している請求項１乃至請求項３のいずれか１項に記載のトナー供給ロール。
【発明の詳細な説明】
【０００１】
【発明の属する技術分野】
本発明は、複写機、ファクシミリ、プリンタなどの電子写真装置における現像装置に用いられ、トナー担持体の表面に現像剤を供給するためのスポンジゴムからなる弾性層を有するトナー供給ロールに関するものである。
【０００２】
【従来の技術】
電子写真装置においては、一様に帯電した感光ドラムに露光して形成された静電潜像へトナーを乗せる機構において、種々の導電ロールが用いられている。
トナー供給ロールもその一つで、トナーボックスに収められたトナー粒子を現像ロールに供給する役割を担い、この際にトナー供給ロールと現像ロールとの間に挟まれたトナー粒子を破壊しないように、低硬度であることが要求される。また、一回の搬送で十分な量のトナー粒子を運ぶ必要があるため、セルが均一で、ある程度大きいことも必要とされる。またさらに、セルの大きさが不均一であると、搬送時のトナー量がばらつき、画像不良をもたらすという問題も生じる。
【０００３】
上記トナー供給ロールとして、従来はウレタンフォームかなるロールに用いられてきたが、ウレタンフォームは材料費が高価であるため、加工方法を工夫しても製品単価を安くすることはできず、かつ、フォームが硬化するまでの時間にセルのばらつきが生じ、結果としてトナー供給量に多い少ないのばらつきをもたらし、画像不良を引き起こしてしまうという問題があった。
さらに、トナーにキャリアを含む２成分系では現像ロールと感光体が接触することはないので特に問題はないが、１成分のトナーを使用している機構では、現像ロールと感光体が接触するので、移行物質等がブリードすると現像ロールを介して感光体を汚染する可能性がある。特に、ウレタンの抵抗値調整に使用されている導電性付与剤はこの傾向が顕著であるため、改善が求められている。
【０００４】
本出願人は、上記問題に対して、特開２００２−１０５３０５号、特開２００２−１２１３７６号において、導電付与剤を使用せず、ポリマー自体が導電性を有するエチレンオキサイド−プロピレンオキサイド−アリルグリシジルエーテル三元共重合体、エピクロルヒドリンゴム、アクリロニトリルブタジエンゴム等をブレンドした導電性ゴム組成物を提供している。
また、特開２００２−３０１７３号において、特定のエピクロルヒドリンゴム及び／又はアクリロニトリルブタジエンゴムに、一定範囲内にて化学発泡剤と発泡剤を配合した導電性ゴム組成物を提供している。
さらに、特開平１１−６５２６９号において、特定のアクリロニトリルブタジエンゴム及び特定のエピクロルヒドリンゴムを一定割合で配合し、化学発泡剤を配合した導電性ゴム組成物を提供している。
その他、特開平１１−１９０９２８号では、エピクロルヒドリンゴム、アクリロニトリルブタジエンゴム、ＥＰＤＭ及び化学発泡剤を配合した導電性ゴム組成物が開示されている。
【０００５】
【発明が解決しようとする課題】
上記したイオン導電性ポリマーのエピクロルヒドリンゴムは、抵抗値を調整するために導電性付与剤を配合する必要はないため、感光体汚染の問題を発生しないが、架硫速度が遅く、発泡剤を配合しても発泡させにくい問題がある。よって、トナー供給ロールとして要求される低硬度とすること、および発泡させたセル径を程度の大きさとして、ばらつきが少ないもとすることには、容易に対応できない問題がある。
なお、上記特開２００２−１０５３０５号、特開２００２−１２１３７６号、、特開２００２−３０１７３、特開平１１−６５２６９号及び特開平１１−１９０９２８では、発泡剤の配合についての記載はあるが、トナー供給ロールとするに適した発泡倍率やセル径分布についての教示はない。
【０００６】
また、エピクロルヒドリンゴムを使用する場合には、加硫反応時に塩化水素を発生し、加硫阻害や感光体汚染の原因となるため、酸化マグネシウムや四酸化三鉛等の受酸剤を使用して塩化水素を除去するが、酸化マグネシウムには分散が不良であるという問題があり、四酸化三鉛は重金属のためにその使用が制限されるという問題もある。
【０００７】
本発明は上記課題に鑑みてなされたもので、低硬度で、セルのばらつきが少なく、導電付与剤を使用することなく抵抗値を調整することができる非汚染性のトナー供給ロールを提供することを課題としている。
【０００８】
【課題を解決するための手段】
上記課題を解決するため、本発明は、電子写真方式による画像形成装置における現像装置に用いられ、かつ、トナー担持体の表面に現像剤を供給するためのスポンジゴムからなる弾性層を有するトナー供給ロールにおいて、
上記弾性層が、エピクロルヒドリン系共重合体に対して、アクリロニトリルブタジエンゴム、クロロプレンゴム及びＥＰＤＭからなる群から選ばれる少なくとも１種類をブレンドしたポリマーに、化学発泡剤を配合しているスポンジゴムであって、該スポンジゴムの発泡倍率が７倍以上２０倍以下、セル径分布が３００μｍ以上５００μｍ以下であることを特徴とするトナー供給ロールを提供している。
【０００９】
このように、本発明では、イオン導電性ポリマーのエピクロルヒドリン系共重合体をブレンドしたポリマーを用いているため、ポリマー自体が導電性を有し、導電付与剤を使用することなく抵抗値を調整することができる。よって、移行物質等がブリードして現像ロールを介して感光体を汚染することがなく、非汚染性能を付与することができる。
【００１０】
また、化学発泡剤を配合することにより、スポンジゴムの発泡倍率を７倍以上２０倍以下、セル径分布を３００μｍ以上５００μｍ以下となるように発泡しているため、トナー供給ロールに適した低硬度とし、かつ、セルのばらつきが少なく、均一な弾性を付与することができる。
上記発泡倍率は７倍未満であると、硬度が高くなり過ぎ、ニップが小さくなるためトナーを現像ロールへ供給することが困難となる一方、２０倍を越えると、硬度が低くなり過ぎ、セルが大きくなりすぎ必要量以上のトナーが現像ロールへ供給されることとなる。好ましくは、９倍〜１３倍である。
一方、セル径分布は３００μｍより小さいと、トナー量が少なくなり、５００μｍを越えるとトナー量が多くなり過ぎる。好ましくは、３５０μｍ〜５００μｍである。
【００１１】
上記化学発泡剤としては、化学反応型の有機系発泡剤であるアゾジカルボンアミド（ＡＤＣＡ）、４，４’−オキシビス（ベンゼンスルホニルヒドラジド）（ＯＢＳＨ）のいずれか一方、または両方を配合してもよい。
また、発泡助剤として発泡温度を下げ、発泡を調節できることから尿素が好適に用いられる。
【００１２】
上記ＡＤＣＡ及び／又はＯＢＳＨ等からなる化学発泡剤の配合量は使用するポリマーの種類等に応じた適量とするが、上記ブレンドしたポリマー１００重量部に対して、３重量部以上１５重量部以下、より好ましくは４重量部以上１０重量部以下である。
上記尿素等からなる発泡助剤の配合量も使用するポリマーの種類等に応じて適切量とすることができるが、上記ブレンドしたポリマー１００重量部に対して１重量部以上５重量部以下、より好ましくは２重量部以上４重量部以下である。
発泡剤と発泡助剤との配合量を１０：１〜２：１に調整すると、セル径分布が２００μｍ以上５００μｍ以下である発泡体が得られやすい。
【００１３】
上記エピクロルヒドリン系共重合体としては、エチレンオキサイド−プロピレンオキサイド−アリルグリシジルエーテル三元共重合体が実用性のある抵抗値で、圧縮永久ひずみが地位明く、かつ、ローラとした時に寸法安定性の良いものが得ることができる理由から好ましい。
上記エチレンオキサイド−プロピレンオキサイド−アリルグリシジルエーテル三元共重合体は、エチレンオキサイド（ＥＯ）／プロピレンオキサイド（ＰＯ）／アリルグリシジルエーテル（ＡＧ）の共重合比率が、５０モル％〜９５モル％／１モル％〜４９モル％／１モル％〜１０モル％としている。
好ましくは、ＥＯ／ＰＯ／ＡＧは１０〜６５モル％／３０〜９０モル％／０．５〜１０モル％が好ましく、さらに好ましくは１５〜４５モル％／４０〜７５モル％／３〜７モル％である。
【００１４】
上記したように、エピクロルヒドリン系共重合体にＮＢＲ、クロロプレンゴム、ＥＰＤＭのうち、少なくとも１種を配合してブレンドしている。
上記エピクロルヒドリン系共重合体は加硫速度が遅いが、ＥＰＤＭ及びクロロプレンゴムも加硫速度は遅いが、エピクロルヒドリン系共重合体よりは加硫速度が速く、ＮＢＲ（アクリロニトリルブタジエンゴム）は加硫速度が速い。そのため、エピクロルヒドリンゴムを単独で使用するよりも、これらのポリマーを混合して使用する方が発泡させやすくなるためにブレンドしている。
【００１５】
エピクロルヒドリン系共重合体にＮＢＲを配合すると、抵抗値を調整できる利点がある。該アクリロニトリルブタジエンゴム（ＮＢＲ）としては、高分子量ＮＢＲと液状ＮＢＲの混合物が、感光体汚染を防ぎ、かつ、ゴム組成物の物性を良好に保つことができるので、好適に用いられ、具体的には日本ゼオン社製ニッポールＤＮ２２３があげられる。
【００１６】
上記エピクロルヒドリン系共重合体にクロロプレンゴムを配合すると、抵抗を調整できる利点がある。該クロロプレンゴムとして、例えば、昭和電工デュポンのネオプレンＷＲＴが用いられる。
【００１７】
エピクロルヒドリン系共重合体にＥＰＤＭを配合すると、抵抗を調整できる利点がある。該ＥＰＤＭとして、例えば、三井化学社製のＥＰＴ４０４５が用いられる。
【００１８】
アクリロニトリルブタジエンゴム（ＮＢＲ）、クロロプレンゴム及びＥＰＤＭのうちの１種以上とエピクロルヒドリン系共重合体との配合割合は、エピクロルヒドリン系共重合体とＮＢＲをブレンドする場合、略同量でもよいが、エピクロルヒドリン系共重合体：ＮＢＲが９５：５〜２０：８０の割合でブレンドすることが耐候性の点から好ましい。
エピクロルヒドリン系共重合体とクロロプレンゴムをブレンドする場合も略同量でよいが、エピクロルヒドリン系共重合体：クロロプレンゴムが９５：５〜５：９５が、抵抗調整の理由から好ましい。
エピクロルヒドリン系共重合体とＥＰＤＭをブレンドする場合も、略同量でよいが、エピクロルヒドリン系共重合体：ＥＰＤＭを９５：５〜５：９５とするこのは抵抗調整の点から好ましい。
エピクロルヒドリン系共重合体にＮＢＲ及びＥＰＤＭを配合する場合は、これら３種の配合割合は、目的とする抵抗値にもよるが、耐候性の観点から、ＥＰＤＭ：ＮＢＲ：エピクロルヒドリン系共重合体を３０：５：６５〜３０：６５：５とすることが好ましい。
エピクロルヒドリン系共重合体にＮＢＲ及びクロロプレンゴムを配合する場合は、これら３種の配合割合は、通電後の製品表面の酸化劣化を防止するために、できるだけクロロプレンゴム落ち借って抵抗調整することがコストの点から有利である。
エピクロルヒドリン系共重合体にクロロプレンゴムおよびＥＰＤＭを配合する場合は、これら３種の配合割合は、ＥＰＤＭ：クロロプレインゴム：エピクロルヒドリン系共重合体を３０：５：６５〜３０：６５：５とすることが好ましい。
エピクロルヒドリン系共重合体にＮＢＲ、クロロプレンゴムおよびＥＰＤＭを配合する場合は、これら４種の配合割合は、抵抗、通電特性、耐候性、コストのバランスを考慮して設定している。
【００１９】
受酸剤としてハイドロタルサイトをエピクロルヒドリン系共重合体に対し、１重量％以上５重量％以下配合していることが好ましい。
この理由は、１重量％よりも少ないと、エピクロルヒドリンの加硫反応時に発生する塩化水素による加硫阻害および感光体汚染を防止する効果が生じないためである。一方、５重量％よりも多いと、硬度が上がるという問題があるためである。好ましくは２重量％以上４重量％以下である。
このように、受酸剤としてハイドロタルサイトを配合すると、エピクロルヒドリンの加硫時に発生する塩素に起因する塩素イオンと、ハイドロタルサイトが反応するため加硫阻害や感光体汚染を防止することができる。また分散性にも優れるので、混練状態や加工等による物性への影響が少ないため好ましい。また受酸剤として酸化マグネシウムや四酸化三鉛などを使用した場合に生じる分散不良もなくすことができる。
【００２０】
さらに、本発明のトナー供給ロールの組成物には、その他、硫黄等の加硫剤、加硫促進剤、炭酸カルシウム等の充填剤、老化防止剤等を必要に応じて適量を配合できる。
上記組成物は、その最適加硫時間を１分以上４０分以下の範囲とすることが好ましい。これは、最適加硫時間が１分より小さいと、混練や押し出し等の工程でゴム焼けという問題があり、最適加硫時間が４０分より大きいと、生産性が低下するという問題があるためである。
加硫促進剤の種類としては、ジベンゾチアジルジスルフィド、テトラメチルチウラムモノスルフィドを組み合わせ、さらに、硫黄とジベンゾチアジルジスルフィドの配合量を増量（通常使用量（１重量部）の２〜５倍程度）していることが好ましい。なお、ジベンゾチアジルジスルフィドのかわりに２−メルカプトベンゾチアゾール等を用いてもよい。
【００２１】
本発明のトナー供給ロールは、常法により作成できる。
即ち、混合物を所要の配合でオープンロール、バンバリーミキサー、ニーダー等のゴム混練装置に投入し、混練りした後、単軸押出機でチューブ状に予備成形する。この予備成形品を１００〜１６０℃、３０〜６０分加硫したのち、芯金を挿入し表面を研磨した後、所要寸法にカットしてロールとしている。
上記トナー供給ロールは、円筒状に成形した状態で、その肉厚は２ｍｍ〜１０ｍｍ、好ましくは３ｍｍ〜６ｍｍとしている。これは、肉厚が２ｍｍ以下だと、適当なニップがかせげないためであり、１０ｍｍ以下だと部材が大きすぎて小型軽量化に向かないことに因る。
【００２２】
上記トナー供給ロールは、導電性付与剤を配合することなく、その電気抵抗値を１×１０５．０Ω〜１０１０．０Ω、好ましくは、１×１０７．０Ω〜１０７．５Ωとしている。電気抵抗値が１×１０５．０Ωより小さいと、トナーを帯電させにくくなり、１０１０Ωを越えると、供給ロールが帯電してしまうこととなる。
また、硬度は、Ｆ硬度で１０〜９０、好ましくは３０〜７０である。
【００２３】
【発明の実施の形態】
以下、本発明の実施形態を図面を参照して説明する。
図１は本発明の実施形態にかかるトナー供給ロールであって、円筒形状のスポンジゴムからなる弾性層を有する導電性ロール１を示し、その中空部に円柱形状の芯金（シャフト）２を圧入して取り付けている。
【００２４】
上記弾性層はエピクロルヒドリン系共重合体に対してアクリロニトリルブタジエンゴム、クロロプレンゴム及びＥＰＤＭからなる群から選ばれる１種類以上を配合し、このブレンドしたポリマーに、受酸剤ととしてハオドロタルサイトを添加すると共に、化学発泡剤を配合しているスポンジゴムからなる。
上記スポンジゴムの発泡倍率は７倍以上２０倍以下、セル径分布が３００μｍ以上５００μｍ以下としている。
【００２５】
上記化学発泡剤としては、ＡＤＣＡをポリマー１００重量部に対して１０重量部使用し、さらに発泡助剤として尿素をポリマー１００重量部に対して１重量部使用している。
上記エピクロルヒドリン系共重合体としては、エチレンオキサイド（ＥＯ）−プロピレンオキサイド（ＰＯ）−アリルグリシジルエーテル（ＡＧ）三元共重合体を用い、エチレンオキサイド（ＥＯ）／プロピレンオキサイド（ＰＯ）／アリルグリシジルエーテル（ＡＧ）の共重合比率を５０モル％〜９５モル％／１モル％〜４９モル％／１モル％〜１０モル％としている。
後述する本実施例では、ＥＯ／ＰＯ／ＡＧ＝９０／６／４を用いている。
受酸剤のハイドロタルサイトをエピクロルヒドリン系共重合体に対し、３重量％配合している。
【００２６】
ポリマーとして、アクリロニトリルブタジエンゴム、クロロプレンゴム及びＥＰＤＭからなる群から選ばれる１種類以上のポリマーとエピクロルヒドリン系共重合体とを配合している。
その配合割合は、エピクロルヒドリン系共重合体：ＮＢＲ＝１：１（重量部の比）又はエピクロルヒドリン系共重合体：クロロプレンゴム＝１：１（重量部の比）又はエピクロルヒドリン系共重合体：ＥＰＤＭ＝１：１（重量部の比）としている。
【００２７】
「実施例」
実施例１〜４および比較例１〜３について、表１に記載の配合からなる組成物をゴム混練機で溶融混合し、これを単軸押出機でチューブ状に予備成形する。この予備成形品を１００〜１６０℃で１０〜６０分加硫する。その後、芯金を挿入して表面を研磨し、シャフト径φ６、ロール外径φ１２、ゴム長さ２２０ｍｍのトナー供給ロールを作成した。
【００２８】
【表１】
2004045656.tif 000003
【００２９】
表１中の上段の各配合の数値単位は重量部である。
表１中にて使用した薬品名および製造元は以下の通りである。
2004045656.tif 000004
【００３０】
（実施例１乃至実施例３）
表１に示されるように実施例１は、エピクロルヒドリン系共重合体単独をポリマーとして用い、実施例１はエピクロルヒドリン系共重合体及びＮＢＲをポリマーとして用い、実施例２はエピクロルヒドリン系共重合体とクロロプレンゴムをポリマーとして用い、実施例３はエピクロルヒドリン系共重合体とＥＰＤＭをポリマーとして用いている。
上記ポリマー以外の配合物は実施例１乃至実施例３において共通であり、すなわち、受酸剤のハイドロタルサイトをエピクロルヒドリン系共重合体に対し、３重量％配合し、化学発泡剤（ＡＤＣＡ）を１０重量部配合し、さらに発泡助剤（尿素）を１重量部配合している。
実施例１乃至実施例４は発泡倍率が９〜１３であり、かつセル径分布が３５０μｍ〜５００μｍであった。
【００３１】
（比較例１乃至比較例４）
表１に示される様に、比較例１〜比較例４は、ポリマーとしてエピクロルヒドリン系共重合体を単独で用いた。発泡倍率は６倍以下２０倍を越え、セル径分布は２５０μｍ以下、５００μｍを越えるものであった。
【００３２】
上記実施例１乃至実施例３、比較例１乃至比較例４のロールを、硬度、電気抵抗測定、感光体汚染の有無、発泡倍率、セル径及び画像評価に関して以下の様に試験及び／又は評価を行った。
【００３３】
（硬度）
２３℃、５５％の環境中で、左右の軸部に５００ｇの荷重をかけ、ショアＥ硬度計にて硬度測定を行った。トナー供給ロールの硬度はショアＥで４０以下であるのが好ましい。
【００３４】
（電気抵抗）
２３℃、５５％環境中で、金属製の円筒にロールのシャフト両端部に５００ｇずつの荷重をかけ、シャフトと金属円筒間に１ＫＶの電圧をかけながら金属円筒を回転させることで間接的にロールを回転させた。このとき、周方向に３６回抵抗測定し、その平均値求めた。トナー供給ロールの電気抵抗値は１０の７乗以上１０の７．５乗以下であることが好ましい。
【００３５】
（感光体の汚染）
作成したロールを感光体に５００ｇの荷重で押しつけ、４０℃、９０％ＲＨ下に２週間放置し感光体表面の汚染を目視にて確認した。感光体表面の汚染が目視にて確認されない場合は○、確認されない場合は×とした。
【００３６】
（発泡倍率）
加硫発泡後のサンプルの比重を未加硫ゴムの比重で除して発泡倍率を求めた。
【００３７】
（セル径分布）
倍率１００の断面写真よりセルの寸法を測定した。
【００３８】
（画像評価）
キャノン製カラーＬＢＰ２２６０を用いて画出し試験を行った。目視にて画像が良好である場合には○、劣る場合には×とした。
【００３９】
（判定）
上記測定及び試験結果から、要求性能を満たし導電性ロールとして優れている場合には○、劣る場合には×とした。
【００４０】
表１に示されるように、比較例３は、発泡倍率が２１で２０より大きく、またセル径が７００μｍであり、５００μｍより大きいため、画像評価が悪く、判定は×であった。
比較例１、２、４は、発泡倍率が７より小さく、セル径が３００μｍよりも小さいため、画像評価が悪く、判定は×であった。
【００４１】
一方、実施例１乃至実施例３のトナー供給ロールは、特定の導電性ポリマーを配合しているので、電気抵抗が７〜７．５であり、導電付与剤が配合されていないので、導電付与剤に起因する感光体汚染も全く無かった。さらには、発泡倍率７倍以上２０倍以下、セル径が３００μｍ〜５００μｍであることから、画像評価もすべて良く、また硬度が４０以下であり、表１中、判定の結果が全て○であった。これより、全て優れたトナー供給ロールとなることが確認された。
【００４２】
また、エピクロルヒドリンゴムに対しハイドロタルサイトを適切な範囲で配合しているので、加硫阻害および感光体汚染を防止する効果も得らる。
そして高価なウレタンフォームを使用する場合と比較して、コスト的に有利である。
【００４３】
【発明の効果】
以上の説明より明らかなように、本発明によれば、イオン導電性のエピクロルヒドリン共重合体を用いているので、ポリマー自体が導電性を有するため、導電付与剤を使用することなく抵抗値を調整することができる。よって、移行物質等がブリードして現像ロールを介して感光体を汚染することがない。
かつ、エピクロルヒドリン共重合体が単体の場合は加硫速度が遅くなるため、発泡させにくく、発泡倍率の調節やセル径の制御をしにくいが、ＮＢＲ、クロロプレンゴム、ＥＰＤＭのいずれか１種を配合しているため、加硫速度を程度に促進でき、発泡させやすくなって、発泡倍率およびセル径を所要の範囲に制御しやすくなる。
【００４４】
かつ、化学発泡剤を使用して、上記発泡倍率を７以上２０以下の低硬度とし、かつ、セル径分布が２００μｍ以上５００μｍ以下の適切な範囲の大きさとしているため、一回の搬送で十分な量のトナー粒子が運べる上、搬送時のトナー量のばらつきが抑制されるので、これらに起因する画像不良が改善される。
【００４５】
また、エピクロルヒドリンゴムに対しハイドロタルサイトを適切な範囲で配合しているので、加硫阻害および感光体汚染を防止する効果も得らる。
そして高価なウレタンフォームを使用する場合と比較して、コスト的に有利である。　よって、本発明のロールは、プリンター、複写機、ファクシミリ，ＡＴＭなどのＯＡ機器における電子写真装置に使用されるトナー供給ロールとして好適に用いことができる。
【図面の簡単な説明】
【図１】本発明の導電性ロールの概略図である。
【符号の説明】
１　導電性ロール
２　芯金
【図１】
2004045656.tif 000005